【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
平均細孔径０．０５μｍ〜２μｍのポリテトラフルオロエチレン（ＰＴＦＥ）膜；および
厚さ１０μｍ〜６０μｍの音響膜積層体を形成するために、前記ＰＴＦＥ膜に積層されたスクリム層であって、０．２０ｍｍ２〜５．０ｍｍ２の平均スクリム開口を画成するスクリム層
を含む音響膜積層体であって、
前記音響膜積層体は、周波数範囲３００Ｈｚ〜３０００Ｈｚにおいて、前記ＰＴＦＥ膜単独と比較して平均挿入損が増加し、前記音響膜積層体は、前記ＰＴＦＥ膜単独に対して全高調波歪が低下し、および前記音響膜積層体の水の侵入時の圧力は、前記ＰＴＦＥ膜と実質的に等しい、音響膜積層体。
【請求項２】
水の侵入時の特定の圧力および５μｍ〜９０μｍの厚さを有するＰＴＦＥ膜を提供するステップ；および
前記ＰＴＦＥ膜にスクリム層を積層して、電子機器カバーにおいて使用するための音響積層体を形成するステップ
を含む、音響ベントアセンブリの製造方法であって、
前記音響積層体の水の侵入時の圧力は、前記ＰＴＦＥ膜単独の水の侵入時の圧力と等しく、前記音響積層体の厚さは、積層前の前記スクリム層とＰＴＦＥ膜の総厚の３０％未満である、方法。
【請求項３】
第１の側面および第２の側面を有するＰＴＦＥ膜；
前記ＰＴＦＥ膜の前記第１の側面に積層されたスクリム層であって、外周を有しかつ約３ｐｓｉの水の侵入時の最小圧力を有する音響膜積層体を形成する、スクリム層；
前記積層体膜の周囲領域において、前記ＰＴＦＥ膜の前記第１の側面および前記スクリム層に結合された第１の接着剤であって、前記第１の接着剤は、１メートルの水に３０分間沈められるときに、水が前記ＰＴＦＥ膜と前記スクリム層との間を通過するのを防止する水密シールを確立する、第１の接着剤；および
前記積層体膜の前記周囲領域において、前記ＰＴＦＥ膜の前記第２の側面に結合された第２の接着剤であって、前記第２の接着剤は、前記積層体膜と水密シールを確立し、前記第１の接着剤および前記第２の接着剤は、協働して、前記積層体膜の非ボンド領域を画成し、および前記音響ベントの前記全高調波歪は、前記ＰＴＦＥ膜単独を下回る、第２の接着剤
を含む、音響ベント。
【手続補正２】
【補正対象書類名】明細書
【補正対象項目名】００１１
【補正方法】変更
【補正の内容】
【００１１】
本明細書で開示する技術のさらに別の態様は、音響ベントに関する。音響ベントは、ＰＴＦＥ膜と、ＰＴＦＥ膜の第１の側面に積層されたスクリム層とを含み、外周を備えかつ水の侵入時の最小圧力が約３ｐｓｉである音響膜積層体を形成する。第１の接着剤は、ＰＴＦＥ膜の第１の側面と、積層体膜の周囲領域にあるスクリム層とに結合され、１メートルの水に３０分間沈められるときに、水がＰＴＦＥ膜とスクリム層との間を通過するのを防止する水密シールを確立する（ＩＰｘ７等級）。第２の接着剤が、積層体膜の周囲領域にあるＰＴＦＥ膜の第２の側面に結合され、積層体膜との水密シールを確立する。第１の接着剤および第２の接着剤は、協働して、積層体膜の非ボンド領域を画成し、および音響積層体の全高調波歪は、接着剤があるまたはない状態で、ＰＴＦＥ膜単独を下回る。
本願明細書は、例えば、以下の項目も提供する。
（項目１）
平均細孔径０．０５μｍ〜２μｍのポリテトラフルオロエチレン（ＰＴＦＥ）膜；および
厚さ１０μｍ〜６０μｍの音響膜積層体を形成するために、前記ＰＴＦＥ膜に積層されたスクリム層であって、０．２０ｍｍ２〜５．０ｍｍ２の平均スクリム開口を画成するスクリム層
を含む音響膜積層体であって、
前記音響膜積層体は、周波数範囲３００Ｈｚ〜３０００Ｈｚにおいて、前記ＰＴＦＥ膜単独と比較して平均挿入損が増加し、前記音響膜積層体は、前記ＰＴＦＥ膜単独に対して全高調波歪が低下し、および前記音響膜積層体の水の侵入時の圧力は、前記ＰＴＦＥ膜と実質的に等しい、音響膜積層体。
（項目２）
前記音響積層体の前記厚さが、積層前の前記スクリム層と積層前のＰＴＦＥ膜の厚さの和の３０％未満である、項目１および項目３〜２０のいずれか１項に記載の音響膜積層体。
（項目３）
前記スクリム層の坪量が１００ｇ／ｍ２未満である、項目１または２および項目４〜２０のいずれか１項に記載の音響膜積層体。
（項目４）
前記スクリム層の坪量が７０ｇ／ｍ２未満である、項目１〜３および項目５〜２０のいずれか１項に記載の音響膜積層体。
（項目５）
前記スクリム層の坪量が４０ｇ／ｍ２未満である、項目１〜４および項目６〜２０のいずれか１項に記載の音響膜積層体。
（項目６）
前記スクリム層の開口面積率が３０％〜６０％である、項目１〜５および項目７〜２０のいずれか１項に記載の音響膜積層体。
（項目７）
前記スクリム層が前記膜に熱的に積層されている、項目１〜６および項目８〜２０のいずれか１項に記載の音響膜積層体。
（項目８）
前記スクリム層が前記膜に超音波積層されている、項目１〜７および項目９〜２０のいずれか１項に記載の音響膜積層体。
（項目９）
前記スクリム層が、接着剤によって前記膜に積層されている、項目１〜８および項目１０〜２０のいずれか１項に記載の音響膜積層体。
（項目１０）
前記積層されたスクリム層のスクリム開口は、積層されていないスクリム層よりも少なくとも５％小さい、項目１〜９および項目１１〜２０のいずれか１項に記載の音響膜積層体。
（項目１１）
前記スクリム層および前記ＰＴＦＥは、感圧接着積層体に対して密封でき、１メートルの水に３０分間沈められるときに、前記音響膜積層体と前記接着積層体との間を水が通過するのを防止する水密シールを形成する、項目１〜１０および項目１２〜２０のいずれか１項に記載の音響膜積層体。
（項目１２）
前記スクリム層が、３ｍｍ２未満の平均スクリム開口を画成する、項目１〜１１および項目１３〜２０のいずれか１項に記載の音響膜積層体。
（項目１３）
前記音響積層体の平均的なスピーカーベントの挿入損が、３００〜３０００Ｈｚの周波数範囲にわたって約２０．２ｍｍ２の非ボンド領域の真上で測定されるとき、３ｄＢ〜２０ｄＢを示す、項目１〜１２および項目１４〜２０のいずれか１項に記載の音響膜積層体。
（項目１４）
前記音響積層体の平均的なスピーカーベントの挿入損が、３００〜３０００Ｈｚの周波数範囲にわたって約２０．２ｍｍ２の非ボンド領域の真上で測定されるとき、７ｄＢ〜１７ｄＢを示す、項目１〜１３および項目１５〜２０のいずれか１項に記載の音響膜積層体。
（項目１５）
前記音響積層体の平均的なスピーカーベントの挿入損が、３００Ｈｚ〜３０００Ｈｚの周波数範囲にわたって約２０．２ｍｍ２の非ボンド領域の真上で測定されるとき、スピーカーベントとして１０〜１６ｄＢを示す、項目１〜１４および項目１６〜２０のいずれか１項に記載の音響膜積層体。
（項目１６）
前記音響膜積層体の前記水の侵入時の圧力が３ｐｓｉを上回る、項目１〜１５および項目１７〜２０のいずれか１項に記載の音響膜積層体。
（項目１７）
前記音響膜積層体の前記水の侵入時の圧力が４ｐｓｉを上回る、項目１〜１６および項目１８〜２０のいずれか１項に記載の音響膜積層体。
（項目１８）
前記ＰＴＦＥ層が複合材である、項目１〜１７および項目１９または２０のいずれか１項に記載の音響膜積層体。
（項目１９）
前記ＰＴＦＥ層の色が黒色である、項目１〜１８および項目２０のいずれか１項に記載の音響膜積層体。
（項目２０）
前記膜積層体が疎油性である、項目１〜１９のいずれか１項に記載の音響膜積層体。
（項目２１）
水の侵入時の特定の圧力および５μｍ〜９０μｍの厚さを有するＰＴＦＥ膜を提供するステップ；および
前記ＰＴＦＥ膜にスクリム層を積層して、電子機器カバーにおいて使用するための音響積層体を形成するステップ
を含む、音響ベントアセンブリの製造方法であって、
前記音響積層体の水の侵入時の圧力は、前記ＰＴＦＥ膜単独の水の侵入時の圧力と等しく、前記音響積層体の厚さは、積層前の前記スクリム層とＰＴＦＥ膜の総厚の３０％未満である、方法。
（項目２２）
前記スクリム層が、積層前、０．２５ｍｍ２〜５ｍｍ２の平均的な開口を有している、項目２１および項目２３〜３８のいずれか１項に記載の方法。
（項目２３）
前記ＰＴＦＥ膜への前記スクリム層の積層がヒートラミネーションを含む、項目２１または２２および項目２４〜３８のいずれか１項に記載の方法。
（項目２４）
前記スクリム層の積層が超音波積層を含む、項目２１〜２３および項目２５〜３８のいずれか１項に記載の方法。
（項目２５）
前記スクリム層の積層が接着積層を含む、項目２１〜２４および項目２６〜３８のいずれか１項に記載の方法。
（項目２６）
前記スクリム層の積層が、前記スクリム層を平坦にする、項目２１〜２５および項目２７〜３８のいずれか１項に記載の方法。
（項目２７）
前記スクリム層の積層が、前記スクリム層の前記開口面積の減少を生じる、項目２１〜２６および項目２８〜３８のいずれか１項に記載の方法。
（項目２８）
前記音響積層体の平均的なスピーカーベントの挿入損が、３００〜３０００Ｈｚの周波数範囲にわたって約２０．２ｍｍ２の非ボンド領域の真上で測定されるときに、３ｄＢ〜２０ｄＢを示す、項目２１〜２７および項目２９〜３８のいずれか１項に記載の方法。
（項目２９）
前記音響積層体の平均的なスピーカーベントの挿入損が、３００〜３０００Ｈｚの周波数範囲にわたって約２０．２ｍｍ２の非ボンド領域の真上で測定されるときに、７ｄＢ〜１７ｄＢを示す、項目２１〜２８および項目３０〜３８のいずれか１項に記載の方法。
（項目３０）
前記音響積層体の平均的なスピーカーベントの挿入損が、３００〜３０００Ｈｚの周波数範囲にわたって約２０．２ｍｍ２の非ボンド領域の真上で測定されるときに、１０ｄＢ〜１６ｄＢを示す、項目２１〜２９および項目３１〜３８のいずれか１項に記載の方法。
（項目３１）
前記音響積層体の全高調波歪が、前記ＰＴＦＥ膜単独に対して低下する、項目２１〜３０および項目３２〜３８のいずれか１項に記載の方法。
（項目３２）
さらに、前記スクリム層および前記ＰＴＦＥ膜に第１の接着剤を適用して、前記第１の接着剤と前記音響積層体との間に水密シールを形成し、かつ前記音響積層体の少なくとも１つの非ボンド領域を画成することを含む、項目２１〜３１および項目３３〜３８のいずれか１項に記載の方法。
（項目３３）
さらに、前記音響積層体に、前記第１の接着剤とは反対側で第２の接着剤を適用して、前記第２の接着剤と前記音響積層体との間に水密シールを形成することを含み、前記第１の接着剤および前記第２の接着剤は、協働して、前記音響積層体の前記少なくとも１つの非ボンド領域を画成する、項目２１〜３２および項目３４〜３８のいずれか１項に記載の方法。
（項目３４）
前記音響積層体の水の侵入時の圧力が３ｐｓｉを上回る、項目２１〜３３および項目３５〜３８のいずれか１項に記載の方法。
（項目３５）
前記音響積層体の前記水の侵入時の圧力が４ｐｓｉを上回る、項目２１〜３４および項目３６〜３８のいずれか１項に記載の方法。
（項目３６）
前記ＰＴＦＥ膜が複合材である、項目２１〜３５および項目３７または３８のいずれか１項に記載の方法。
（項目３７）
前記ＰＴＦＥ膜が黒色である、項目２１〜３６および項目３８のいずれか１項に記載の方法。
（項目３８）
前記膜積層体が疎油性である、項目２１〜３７のいずれか１項に記載の方法。
（項目３９）
第１の側面および第２の側面を有するＰＴＦＥ膜；
前記ＰＴＦＥ膜の前記第１の側面に積層されたスクリム層であって、外周を有しかつ約３ｐｓｉの水の侵入時の最小圧力を有する音響膜積層体を形成する、スクリム層；
前記積層体膜の周囲領域において、前記ＰＴＦＥ膜の前記第１の側面および前記スクリム層に結合された第１の接着剤であって、前記第１の接着剤は、１メートルの水に３０分間沈められるときに、水が前記ＰＴＦＥ膜と前記スクリム層との間を通過するのを防止する水密シールを確立する、第１の接着剤；および
前記積層体膜の前記周囲領域において、前記ＰＴＦＥ膜の前記第２の側面に結合された第２の接着剤であって、前記第２の接着剤は、前記積層体膜と水密シールを確立し、前記第１の接着剤および前記第２の接着剤は、協働して、前記積層体膜の非ボンド領域を画成し、および前記音響ベントの前記全高調波歪は、前記ＰＴＦＥ膜単独を下回る、第２の接着剤
を含む、音響ベント。
（項目４０）
前記スクリム層の前記非ボンド領域が少なくとも２．５のスクリム開口を画成する、項目３９および項目４１〜６４のいずれか１項に記載の音響ベント。
（項目４１）
前記スクリム層が、前記ＰＴＦＥ膜と実質的に同一の広がりを持つ、項目３９または４０および項目４２〜６４のいずれか１項に記載の音響ベント。
（項目４２）
前記スクリム層の坪量が１００ｇ／ｍ２未満である、項目３９〜４１および項目４３〜６４のいずれか１項に記載の音響ベント。
（項目４３）
前記スクリム層の坪量が７０ｇ／ｍ２未満である、項目３９〜４２および項目４４〜６４のいずれか１項に記載の音響ベント。
（項目４４）
前記スクリム層の坪量が４０ｇ／ｍ２未満である、項目３９〜４３および項目４５〜６４のいずれか１項に記載の音響ベント。
（項目４５）
前記スクリム層の開口面積率が３０％〜６０％である、項目３９〜４４および項目４６〜６４のいずれか１項に記載の音響ベント。
（項目４６）
前記スクリム層が前記膜に熱的に積層される、項目３９〜４５および項目４７〜６４のいずれか１項に記載の音響ベント。
（項目４７）
前記スクリム層が前記膜に超音波積層される、項目３９〜４６および項目４８〜６４のいずれか１項に記載の音響ベント。
（項目４８）
前記スクリム層が、接着剤によって前記膜に積層される、項目３９〜４７および項目４９〜６４のいずれか１項に記載の音響ベント。
（項目４９）
前記積層されたスクリム層のスクリム開口が、前記積層されていないスクリム層よりも少なくとも５％小さい、項目３９〜４８および項目５０〜６４のいずれか１項に記載の音響ベント。
（項目５０）
前記スクリム層および前記ＰＴＦＥが、感圧接着積層体に対して密封できて、水密シールを形成し、これにより、１メートルの水に３０分間沈められるときに、前記音響膜積層体と前記接着積層体との間を水が通過するのを防止する、項目３９〜４９および項目５１〜６４のいずれか１項に記載の音響ベント。
（項目５１）
前記スクリム層が、３ｍｍ２未満の平均スクリム開口を画成する、項目３９〜５０および項目５２〜６４のいずれか１項に記載の音響ベント。
（項目５２）
前記音響積層体の平均的なスピーカーベントの挿入損が、３００〜３０００Ｈｚの周波数範囲にわたって約２０．２ｍｍ２の非ボンド領域の真上で測定されるときに、３ｄＢ〜２０ｄＢを示す、項目３９〜５１および項目５３〜６４のいずれか１項に記載の音響ベント。
（項目５３）
前記音響積層体の平均的なスピーカーベントの挿入損が、３００〜３０００Ｈｚの周波数範囲にわたって約２０．２ｍｍ２の非ボンド領域の真上で測定されるときに、７ｄＢ〜１７ｄＢを示す、項目３９〜５２および項目５４〜６４のいずれか１項に記載の音響ベント。
（項目５４）
前記音響積層体の平均的なスピーカーベントの挿入損が、３００Ｈｚ〜３０００Ｈｚの周波数範囲にわたって約２０．２ｍｍ２の非ボンド領域の真上で測定されるときに、１０〜１６ｄＢを示す、項目３９〜５３および項目５５〜６４のいずれか１項に記載の音響ベント。
（項目５５）
前記音響膜積層体の前記水の侵入時の圧力が３ｐｓｉを上回る、項目３９〜５４および項目５６〜６４のいずれか１項に記載の音響ベント。
（項目５６）
前記音響膜積層体の前記水の侵入時の圧力が４ｐｓｉを上回る、項目３９〜５５および項目５７〜６４のいずれか１項に記載の音響ベント。
（項目５７）
前記第１の接着剤および前記第２の接着剤が、異なる形状の外周を有する、項目３９〜５６および項目５８〜６４のいずれか１項に記載の音響ベント。
（項目５８）
前記第１の接着剤および前記第２の接着剤が、協働して、前記積層体膜の２つ以上の非ボンド領域を画成する、項目３９〜５７および項目５９〜６４のいずれか１項に記載の音響ベント。
（項目５９）
前記第１の接着剤および前記第２の接着剤が、前記積層体膜の前記非ボンド領域から前記積層体膜の前記外周まで延在する、項目３９〜５８および項目６０〜６４のいずれか１項に記載の音響ベント。
（項目６０）
第１の接着剤および前記第２の接着剤の一方が、前記積層体膜の前記外周を越えて延在して、タブを画成する、項目３９〜５９および項目６１〜６４のいずれか１項に記載の音響ベント。
（項目６１）
前記積層体膜の前記外周が、前記第１の接着剤および前記第２の接着剤を越えて延在する、項目３９〜６０および項目６２〜６４のいずれか１項に記載の音響ベント。
（項目６２）
前記ＰＴＦＥ膜が複合材である、項目３９〜６１および項目６３または６４のいずれか１項に記載の音響ベント。
（項目６３）
前記ＰＴＦＥ膜が黒色である、項目３９〜６２および項目６４のいずれか１項に記載の音響ベント。
（項目６４）
前記膜積層体が疎油性である、項目３９〜６３のいずれか１項に記載の音響ベント。